(57)【要約】【課題】低熱伝導性を有するポリフェニレンサルファイド繊維を用いて接触温感及び保温性を向上させると共に、織物表面への露出を極少に留め、織物品位及び物性の経時変化、劣化を防ぐと共にポリフェニレンサルファイド繊維の使用量を少なく留めることによって製品価格の向上を抑制した織物と前記織物を用いたユニフォームを提供すること。【解決手段】  ポリフェニレンサルファイド繊維を少なくとも一部に使用した織物であって、ポリフェニレンサルファイド繊維を含む糸条の裏面浮き数最大値が２〜５本であり、前記糸条を構成するポリフェニレンサルファイド繊維以外の構成繊維がポリエステル系、ポリアミド系、ポリアクリロニトリル系、ポリオレフィン系、綿、羊毛、山羊毛、レーヨン、ポリノジックから選択される少なくとも一種類である保温性に優れた織物。及び前記織物を少なくとも一部に用いてなるユニフォーム。【選択図】なし【特許請求の範囲】
【請求項１】
ポリフェニレンサルファイド繊維を少なくとも一部に使用した織物であって、ポリフェニレンサルファイド繊維を含む糸条の裏面浮き数最大値が２〜５本であり、前記糸条を構成するポリフェニレンサルファイド繊維以外の構成繊維がポリエステル系、ポリアミド系、ポリアクリロニトリル系、ポリオレフィン系、綿、羊毛、山羊毛、レーヨン、ポリノジックから選択される少なくとも一種類であることを特徴とする保温性に優れた織物。
【請求項２】
生地熱伝導率が５．０×１０-2Ｗ／（ｍ・Ｋ）以下、最大熱流速度が０．０８Ｊ／（ｃｍ2・秒）以下であることを特徴とする請求項１に記載の保温性に優れた織物。
【請求項３】
嵩高度が０．２０〜０．３５ｇ／ｃｍ3であることを特徴とする請求項１又は２に記載の保温性に優れた織物。
【請求項４】
導電性合成繊維フィラメントが織物の経糸及び／又は緯糸の少なくとも一部に使用され、二重織又は多重織の織組織の裏面側又は中間層に配されてなることを特徴とする請求項１〜３のいずれかに記載の保温性に優れた織物。
【請求項５】
ポリフェニレンサルファイド繊維の生地重量に占める含有率が２〜３０重量％であることを特徴とする請求項１〜４のいずれかに記載の保温性に優れた織物。
【請求項６】
請求項１〜５のいずれかに記載の織物を少なくとも一部に用いてなることを特徴とするユニフォーム。
【発明の詳細な説明】
【技術分野】
【０００１】
本発明は各種製造業、熱・ガス・電力供給業、鉄道など各種輸送業、飲食業など各種サービス業、病院など各種医療機関、上・下水道など各種公共機関等で着用されるユニフォーム用途に好適な織物及び該織物よりなるユニフォームに関するものであり、更に詳しくには接触温感に優れ冬季や寒冷地等の着用にても適度の保温性を有する織物及び該織物よりなるユニフォームに関するものである。
【背景技術】
【０００２】
従来より、綿や羊毛などの天然繊維、レーヨンやポリノジックなどの再生繊維、ポリエステルやポリアミドなどの合成繊維がユニフォーム素材として広く使用されている。取り分け綿混素材やウール混素材は官公庁、学校を始め広く普及している。これら天然繊維素材の有する吸湿性能や保温性能は非常に良好であるが洗濯耐久性、Ｗ＆Ｗ性、その他取扱性に関して或る程度消費者の知識が必要になる他、耐薬品性や耐熱性が要求される分野においては支障を来す場合も多い。
【０００３】
ポリエステルやポリアミド等の合成繊維も物性面や価格面、取扱性の点で広く一般に使用されているが、汎用合成繊維からなる生地は保温性に乏しく冬季や寒冷地、或いは保冷倉庫など環境温度が低い条件での作業には支障を来たすものであった。係る問題を解決する為に最近、ポリフェニレンサルファイド繊維が注目されてきている。ポリフェニレンサルファイド繊維は耐熱性、耐薬品性、耐燃焼性に優れると共に低熱伝導性を有する素材として知られているが価格が汎用繊維対比で高価であること、染色性に乏しいこと、紫外線照射により変色すること（耐光堅牢性に乏しい）等が欠点となっている。該欠点を解決する為にポリフェニレンサルファイドの染色処方を検討し染色性、耐光堅牢度を向上させる方法が開示されている（例えば、特許文献１、２参照。）。
【特許文献１】特開２００３−２０５０１号公報
【特許文献２】特開２００３−２０５６４号公報
【０００４】
これらの染色処方によるとポリフェニレンサルファイド繊維も分散染料によって染色することが可能であるが高温高圧条件にて長時間染色が必須となり他繊維の劣化を引き起こす恐れがある他、分散剤や紫外線吸収剤、キャリアー剤等の薬剤が必須となり薬液コストも大きくなる。また紫外線吸収剤の効果によってある程度の耐光堅牢度向上が期待出来るが織編物の表面に多く露出する形態となれば経時変化による変色むらも懸念され、外衣やその他屋外作業ユニフォーム用途などには適したものにはならない。
【発明の開示】
【発明が解決しようとする課題】
【０００５】
本発明はかかる従来技術の課題を背景になされたものであって、低熱伝導性を有するポリフェニレンサルファイド繊維を用いて接触温感及び保温性を向上させると共に、織物表面への露出を極少に留め、織物品位及び物性の経時変化、劣化を防ぐと共にポリフェニレンサルファイド繊維の使用量を少なく留めることによって製品価格の向上を抑制した織物と前記織物を用いたユニフォームを提供することを課題とするものである。
【課題を解決するための手段】
【０００６】
本発明者らは上記課題を解決する為に鋭意検討を重ねた結果、本発明を完成するに至ったもので、本発明は熱伝導性に乏しいポリフェニレンサルファイド繊維を肌側主体に配して接触温感、保温性を向上させると共に、該ポリフェニレンサルファイド繊維特有の低染色性、低耐光堅牢度という欠点を織組織の改良によって、織物表面への露出を抑え、外観品位低下や各種物性低下を防止することに着目し、本発明を完成した。即ち、本発明は以下の構成よりなる。
１．ポリフェニレンサルファイド繊維を少なくとも一部に使用した織物であって、ポリフェニレンサルファイド繊維を含む糸条の裏面浮き数最大値が２〜５本であり、前記糸条を構成するポリフェニレンサルファイド繊維以外の構成繊維がポリエステル系、ポリアミド系、ポリアクリロニトリル系、ポリオレフィン系、綿、羊毛、山羊毛、レーヨン、ポリノジックから選択される少なくとも一種類であることを特徴とする保温性に優れた織物。
２．生地熱伝導率が５．０×１０-2Ｗ／（ｍ・Ｋ）以下、最大熱流速度が０．０８Ｊ／（ｃｍ2・秒）以下であることを特徴とする上記第１に記載の保温性に優れた織物。
３．嵩高度が０．２０〜０．３５ｇ／ｃｍ3であることを特徴とする上記第１又は第２に記載の保温性に優れた織物。
４．導電性合成繊維フィラメントが織物の経糸及び／又は緯糸の少なくとも一部に使用され、二重織又は多重織の織組織の裏面側又は中間層に配されてなることを特徴とする上記第１〜第３のいずれかに記載の保温性に優れた織物。
５．ポリフェニレンサルファイド繊維の生地重量に占める含有率が２〜３０重量％であることを特徴とする上記第１〜第４のいずれかに記載の保温性に優れた織物。
６．上記第１〜第５のいずれかに記載の織物を少なくとも一部に用いてなることを特徴とするユニフォーム。
【発明の効果】
【０００７】
本発明によると、ポリフェニレンサルファイド繊維の特徴である低熱伝導性効果によって着用時の接触冷感が伴わず、冬季や保冷倉庫といった環境温度の低い状態でも快適に作業することが可能となる。またポリフェニレンサルファイド繊維を織物裏面又は中間層に配置することによって該ポリフェニレンサルファイド繊維特有の変色、堅牢度等の欠点を解決することが出来る他、該繊維使用量を少なく留め製品価格の向上を抑制することが出来る。
【発明を実施するための最良の形態】
【０００８】
以下、本発明を更に詳細に説明する。
ポリフェニレンサルファイド繊維を含む糸条を構成するポリフェニレンサルファイド繊維以外の構成繊維はポリ（エチレンテレフタレート）、ポリ（トリメチレンテレフタレート）、ポリ（ブチレンテレフタレート）等の芳香族ポリエステル、ポリ（Ｌ−乳酸）、ポリ（βーヒドロキシブチレート）、ポリ（ωーカプロラクトン）、ポリ（ブチレンサクシネート）など脂肪族ポリエステル及びこれらの共重合物、ポリ（ε−カプロラクタム）やポリ（ヘキサメチレンアジパミド）などのポリアミド及びこれらの共重合物、ポリエチレンやポリプロピレンなどのポリオレフィン及びこれらの共重合物、ポリアクリロニトリル及びこれらの共重合物、エジプト綿やインド綿などの綿、ウールやアルパカ、モヘア等の羊毛及び山羊毛、銅アンモニアレーヨンやビスコースレーヨンなどのレーヨン及びポリノジックから用途に応じて適宜選択して使用されるものであり、一種類のみでなく複数種組み合わせて使用することも出来る。また上記の合成繊維、再生繊維は必要に応じて二酸化チタン、硫酸バリウムなどの艶消剤やその他改質剤を含有していてもよいし、断面形状も公知のものを採用することが出来る。
【０００９】
ポリフェニレンサルファイド繊維を含む糸条とはポリフェニレンサルファイドマルチフィラメント、及びその他のマルチフィラメント糸との混繊交絡糸、合撚糸、交撚糸等の長繊維束、ポリフェニレンサルファイドステープルファイバーを用いてなる紡績糸、及びその他の短繊維を混紡してなる紡績糸などを指す。長繊維束は必要に応じて撚糸して使用しても良いし、仮撚加工や流体攪乱処理その他公知の糸加工処理を施してもよい。また紡績糸についてもリング精紡の他、サイロスパン法やエアジェット法その他公知の紡績技術を用いて製造することが出来る。また長繊維と短繊維を複合させた長短複合紡績糸も取扱性や品位、物性面から好ましい形態である。
【００１０】
またポリフェニレンサルファイド繊維を含む糸条の裏面浮き数最大値を２〜５本とすることが耐スナッグ、耐ピリング性能を向上させるためにも好ましい。該最大値が２本未満の場合、即ち浮き数が１本の場合は織物裏面への露出が小さく留まる為に接触温感効果が小さく留まるばかりか織物表面への繊維露出が多くなり織物品位を損ねてしまう。また該最大値が５本を超過する範囲ではピリングやスナッグが抑制されず繰返し着用や洗濯操作による品位低下が著しくなり好ましくない。
【００１１】
本発明織物の熱伝導率はポリフェニレンサルファイド繊維の低熱伝導性の効果から低く留めることが可能である。生地の熱伝導率は５．０×１０-2Ｗ／（ｍ・Ｋ）以下、より好ましくは４．５×１０-2Ｗ／（ｍ・Ｋ）以下の範囲である。該熱伝導率が５．０×１０-2Ｗ／（ｍ・Ｋ）を超過する範囲では肌面から生地への熱移動が生じやすくなる為に着用時の接触冷感を伴うものとなってしまう。また生地の最大熱流速度は０．０８Ｊ／（ｃｍ2・秒）以下、より好ましくは０．０６Ｊ／（ｃｍ2・秒）以下の範囲が望ましい。最大熱流速度についても０．０８Ｊ／（ｃｍ2・秒）を超過する範囲となれば肌面から瞬時に生地への熱移動が生じてしまうために着用時の接触冷感を伴うものとなってしまい、保温性や着用快適性に優れたものにはならない。
【００１２】
また本発明織物の嵩高度は０．２０〜０．３５ｇ／ｃｍ3、より好ましくは０．２０〜０．３０ｇ／ｃｍ3の範囲であることが保温性や作業性等の面で好適である。嵩高度が小さい、即ち嵩密度が小さくなると生地に含まれる空気量が多くなる為に保温効果に優れたものとなる。嵩高度が０．２０ｇ／ｃｍ3未満の範囲では軽くて保温性に優れた生地とすることが可能であるが引裂強度や引張強度など生地物性面でユニフォームに供するには満足し得ないものとなる。逆に０．３５ｇ／ｃｍ2を超過する範囲では生地強度がユニフォーム用途に供するには十分なものとなるが保温性に乏しくなる他、生地目付が重くなる効果で作業性が悪くなる。
【００１３】
また本発明織物は導電性合成繊維フィラメントを織物の経糸及び／又は緯糸の少なくとも一部に使用し、二重織又は多重織の織組織の裏面側又は中間層に配したものであることがより好ましい。綿など親水性繊維の混率が大きくなれば導電性合成繊維フィラメントの混率を少なくすることが可能であるが、ポリフェニレンサルファイド繊維やポリエステル繊維など疎水性繊維の混率が高くなれば帯電し易く、特に冬季など低湿度環境下では着用快適性に支障を来すものになる他、静電気が原因で可燃物等に引火し思わぬ事故を誘発することもある。該導電性合成繊維フィラメントは等間隔に配置することが望ましく、経糸にストライプ状に配置したり経緯糸双方に使用しチェック状に配置することが出来る。配置する間隔は特に限定を加えるものでなく使用環境に応じて適宜選定すれば良い。
【００１４】
該導電性合成繊維マルチフィラメントは、二重織又は多重織の織組織の裏面又は中間層に配することが望ましい。表面に多く露出させると作業中の表面擦過により該導電性合成繊維マルチフィラメントが切断され易く制電効果が低下してしまい好ましくない。裏面若しくは中間層に配置することによって表面擦過による該繊維の損傷を防止すると共に、ユニフォームと肌面、ユニフォームとインナーとの摩擦等により発生する静電気を効果的に除去することが出来る。
【００１５】
本発明のユニフォームは上記の織物生地を少なくとも一部に用いて公知の縫製方法によって得られるものである。該織物はエアージェットルーム、レピアルーム、プロジェクタイルルームなど公知の織機を用いて得ることが出来る。二重織若しくは多重織組織により生地製織されるため、経糸が複数種の糸配列の場合は複数のウィ−バースビームを用いて製織することが経糸緩みや経糸吊りなどを防止する上で有効である。
【００１６】
染色についても糸染め、浸染、捺染など公知の方法を用いて実施することが可能である。本発明ではポリフェニレンサルファイド繊維を生地裏面に多く露出させることによって該ポリフェニレンサルファイド繊維の欠点であった染色性の悪さや低耐光堅牢度、変色などの諸問題を抑制することが可能である。即ち、染色し難いポリフェニレンサルファイド繊維を織物織組織の鋭意検討によって極力、表面に露出させないようにすることにより表面品位の低下を抑制することが可能となった。織物織組織の検討により、染色し難いポリフェニレンサルファイド繊維をキャリアーやその他染色助剤を用いて無理に染色する必要がないので染色工程における高エネルギー負荷や廃液負荷を抑制すると共に、キャリアーや各種助剤等の生地残存による皮膚障害やその他の障害も抑制出来る。
【００１７】
また本発明の織物及び該織物からなるユニフォームはその任意の製造工程において吸汗・吸水加工剤、抗菌・制菌加工剤、消臭加工剤、撥水加工剤、難燃加工剤、制電加工剤、紫外線吸収剤、蛍光増白剤などの機能加工剤をパッドスチーム法、パッドドライ法、吸尽法、スプレー法等の公知の方法で付与することが出来る。より好ましくは生地の状態でのパッドスチーム法、パッドドライ法、吸尽法が好適であり、更に好ましくは生地の状態での吸尽法が各種機能加工の耐久性からも有効である。
【００１８】
ポリフェニレンサルファイド繊維の生地重量に占める含有率は２〜３０重量％、より好ましくは２〜２０重量％の範囲である。該含有率が２重量％未満では接触温感を感じ得るものには仕上がらず、逆に該含有率が３０重量％を超過する範囲では接触温感を十分に感じ得るものとなるが織物表面への露出が多くなる為に、表面染め品位が悪くなるばかりでなく紫外線による変色も起こりやすく消費性能的にも好ましいものにはならない。
【００１９】
使用するポリフェニレンサルファイド繊維の単糸繊度については特に限定を加えるものでないが大略０．５〜３．０デシテックス、好ましくは０．７〜２．５デシテックスの範囲で用途、目的に応じて適宜選定すればよい。断面形状についても特に限定されるものでなく中実丸断面、中空丸断面、三角断面、偏平断面、多葉断面その他公知の断面形状で用途、目的に応じて選定することが出来る。また必要に応じて酸化チタンや硫酸バリウムなどの艶消剤や酸化防止剤や紫外線吸収剤、その他改質剤を添加物として予め繊維に含有させておくことも好ましい。
【００２０】
本発明の織物に使用する導電性合成繊維マルチフィラメントは低融点の導電性金属やカーボンブラック等の導電性物質を複合紡糸法によってサイドバイサイド断面やシースコア断面、海島断面として複合させたもの、或いは合成繊維フィラメントや合成樹脂フィルム糸の表面に導電性繊維を蒸着、スパッタリングしたもの等が挙げられ、ポリエステル系やポリアミド系が好適に用いられる。該導電性合成繊維マルチフィラメントは導電性物質の少なくとも一部が表面に露出している形態が除電効果の観点から好ましい。導電性合成繊維マルチフィラメントは力学的強度に乏しい為、他の合成繊維マルチフィラメントや仮撚加工糸、紡績糸などと複合し交撚糸、カバリング糸として用いることが出来る。
【実施例】
【００２１】
以下、実施例に従い本発明を更に詳細に説明する。尚、本発明は以下の実施例に何ら限定されるものではない。また本文中及び実施例中の特性値は下記評価方法に準じて実施するものである。
【００２２】
（生地目付）ＪＩＳ  Ｌ−１０９６に記載の方法に準じた方法で１０ｃｍ×１０ｃｍにカットした試料を電子天秤で秤量し１ｍ2あたりに換算して生地目付（ｇ／ｍ2）を算出した。
（生地水分率）ＪＩＳ  Ｌ−１０９６に記載の方法に準じた方法で１０ｃｍ×１０ｃｍにカットした試料の生地水分率（％）を評価した。
（生地厚さ）ＪＩＳ  Ｌ−１０９６記載の方法に準じた方法で６ｇ／ｃｍ2の荷重下で生地厚さ（ｍｍ）を求めた。
（生地通気度）ＪＩＳ  Ｌ−１０９６  Ａ法（フラジール形法）に準じた方法で生地の通気度（ｃｍ3／（ｃｍ2・秒））を求めた。
【００２３】
（生地の熱伝導率）精密迅速熱物質測定装置（カトウテック社製  サーモラボーII）を用
い熱源板温度３５℃、環境温湿度が２０℃及び６５％ＲＨの条件下で消費電力量（熱損失速度Ｗ）を測定した。また測定時の圧力（６ｇ／ｃｍ2荷重）での厚みを測定し熱伝導率（Ｗ／（ｍ・Ｋ））を求めた。
（保温率）上記熱伝導率測定により求めた消費電力量から保温率（％）を算出した。
（最大熱流速度）上記熱伝導率測定結果から最大熱流速度（Ｊ／（ｃｍ2・秒））を求めた。
（嵩高度）上記生地目付と生地厚さから嵩高度（ｇ／ｃｍ3）を算出した。
【００２４】
（ピリング試験）ＪＩＳ  Ｌ−１０７６  Ａ法（ＩＣＩ形試験機を用いる方法）記載の方法に準じてピリング試験を実施した。試料は生地表面の経方向、緯方向、及び生地裏面の経方向、緯方向をサンプリングし評価に供し、ピリング判定標準写真を用いて目視判定した。
（スナッグ試験）ＪＩＳ  Ｌ−１０５８  Ａ法（ＩＣＩ形メース試験機法）記載の方法に準じてスナッグ試験を実施した。試料は生地表面の経方向、緯方向、及び生地裏面の経方向、緯方向をサンプリングし評価に供し、スナッグ判定標準写真を用いて目視判定した
【００２５】
（実施例１）
ポリエステルセミダル丸断面マルチフィラメント部分配向糸（ＰＯＹ）を使用し公知の方法で仮撚施撚方向がＳ→Ｚの条件で延伸仮撚加工を実施し１６７デシテックス４８フィラメントのポリエステル仮撚加工糸を得た。引き続き、得られた仮撚加工糸をダブルツイスター（村田機械社製ＤＴ−３０８型）を用いてＳ撚方向に３５０回／ｍの追撚を加えた。以下、該撚糸条を繊維Ａと称する。
【００２６】
導電性合成繊維フィラメント２８デシテックス２フィラメント（クラレ社製  商品名クラカーボ（Ｒ））とポリエステルセミダルマルチフィラメント仮撚加工糸５６デシテックス３６フィラメントとを同率供給下で合撚機（石川製作所社製ＤＴＦ型）を用いてＺ撚方向に４５０回／ｍの加撚を行った。以下、該合撚糸条を導電繊維Ｂと称する。
【００２７】
繊維Ａと導電繊維Ｂを同一のウィ―バースビームに導電繊維Ｂを同一間隔でストライプ状に配して巻取り経糸ビームを得た。該経糸ビームをレピアルーム（津田駒工業社製Ｒ−２００型）に設置し、図１に記載した織物組織を基本組織として、緯糸にポリフェニレンサルファイド繊維（東洋紡績社製  商品名ＰＲＯＣＯＮ（Ｒ））２．２デシテックス３８ｍｍステープルファイバーとポリエステル繊維（東洋紡績社製  商品名東洋紡エステル（Ｒ））１．７デシテックス３８ｍｍステープルファイバーの混率が重量比換算で７０：３０となるよう混打綿混紡しコーマ精紡糸（英式綿番手２０番相当）とした糸と経糸として用いた繊維Ａを双糸合撚した糸条（３３５デシテックス相当）を１本：１本交互の構成になるように用いた。製織された生機は実質的に上記コーマ糸が織物裏面に多く露出しており、織物表面には殆ど露出しない形態であった。因みに上記コーマ糸の織物裏面浮き数最大値は４本である。
【００２８】
引き続き得られた織物生機を浴温９０℃のオープンソーパーで拡布状態でプレリラックスした後、浴温１２０℃で高圧液流精練を実施した。その後、乾熱雰囲気温度が１９０℃のヒートセッターで中間セットを実施した。その後、高圧液流染色機にて浴温１３０℃条件で分散染料による染色を実施した後、十分な還元洗浄、湯洗を実施し脱水後にウエット条件で帯電防止剤をパッドドライ法により付与し、乾熱雰囲気温度が１６０℃の条件でヒートセッターによる仕上げセットを実施し染生地を得た。染生地重量に対するポリフェニレンサルファイド繊維の重量比率は１５．２重量％であった。
【００２９】
得られた染生地を身生地に用いて公知の縫製方法によりツーピースの工場作業衣（ブルゾン、パンツ）を得た。着用時の接触温感があり保温性にも優れており、肌表面から熱を奪い難い為、温感が持続し寒冷地や冬季、保冷倉庫などの作業に好適なものとなった。得られた生地の一般物性を表１としてまとめた。
【００３０】
（実施例２）
繊維Ａを単独で巻き取った経糸ビームとポリフェニレンサルファイド繊維（東洋紡績社製  商品名ＰＲＯＣＯＮ（Ｒ））２．２デシテックス３８ｍｍステープルファイバーとポリエステル繊維（東洋紡績社製  商品名東洋紡エステル（Ｒ））１．７デシテックス３８ｍｍステープルファイバーの混率が重量比換算で７０：３０となるよう混打綿混紡しコーマ精紡糸（英式綿番手２０番相当）とした糸を単独で巻き取った経糸ビームを使用し２本のウィ―バースビームによるダブルビーム方式を採用し図７に記載した織物組織を基本組織として製織した。使用した織機はレピアルーム（津田駒工業社製  Ｒ−２００型）であり緯糸には繊維Ａを双糸合撚した糸条（３３５デシテックス相当）を用いた。製織された生機は実質的に上記コーマ糸が織物裏面に多く露出しており、織物表面には殆ど露出しない形態であった。因みに上記コーマ糸の織物裏面浮き数最大値は２本である。
【００３１】
得られた生機を実施例１同様の方法で染色加工を施して染生地を得た。染生地重量に対するポリフェニレンサルファイド繊維の重量比率は１２．６重量％であった。得られた染生地を身生地に用いて公知の縫製方法によりツーピースの工場作業衣（ブルゾン、パンツ）を得た。着用時の接触温感があり保温性にも優れており、肌表面から熱を奪い難い為、温感が持続し寒冷地や冬季、保冷倉庫などの作業に好適なものとなった。得られた生地の一般物性を表１としてまとめた。
【００３２】
（比較例１）
実施例１で用いた繊維Ａ、導電繊維Ｂを配列したウィ―バースビームを用いて緯糸としてポリエステル繊維（東洋紡績社製  商品名東洋紡エステル（Ｒ））１．７デシテックス３８ｍｍステープルファイバーを１００％使用したコーマ精紡糸（英式綿番手２０番相当）と経糸として用いた繊維Ａを双糸合撚した糸条（３３５デシテックス相当）とを１本：１本交互の構成になるように用いた他は実施例１と同様にして染生地を得た。ポリフェニレンサルファイド繊維を含む繊維は不使用であるため該繊維の生地重量に対する重量比率は０重量％、該繊維の織物裏面浮き数の最大値は０本である。
【００３３】
得られた染生地を身生地に用いて公知の縫製方法によりツーピースの工場作業衣（ブルゾン、パンツ）を得た。着用時には適度の保温性を有するものであったが、接触冷感を示すものとなり肌表面から熱を奪い易く、寒冷地や冬季、保冷倉庫などの作業には適したものにならなかった。得られた生地の一般物性を表１としてまとめた。
【００３４】
（比較例２）
織物組織を図９に変更した（ポリフェニレンサルファイド繊維を含む糸条の織物裏面浮き数の最大値が１本）他は実施例２同様の方法で染生地を得た。染生地重量に対するポリフェニレンサルファイド繊維の重量比率は１２．６重量％であった。得られた染生地を身生地に用いて公知の縫製方法によりツーピースの工場作業衣（ブルゾン、パンツ）を得た。ポリフェニレンサルファイド繊維を含むコーマ精紡糸の織物裏面浮き数の最大値が２本と少なく裏面の耐ピリング性能、耐スナッグ性能その他物理的性能は良好なものであったが、織物表面への露出が多く、染色し難く耐光堅牢性の悪いポリフェニレンサルファイド繊維による表面のイラツキや変色が生じ、商品として好ましいものにはならなかった。得られた生地の一般物性を表１としてまとめた。
【００３５】
（比較例３）
織物組織を図１０に変更した（ポリフェニレンサルファイド繊維を含む糸条の織物裏面浮き数の最大値が８本）他は実施例２同様の方法で染生地を得た。染生地重量に対するポリフェニレンサルファイド繊維の重量比率は１２．６重量％であった。得られた染生地を身生地に用いて公知の縫製方法によりツーピースの工場作業衣（ブルゾン、パンツ）を得た。ポリフェニレンサルファイド繊維を含むコーマ精紡糸の織物裏面浮き数の最大値は８本と多く、織物表面へのポリフェニレンサルファイド繊維の露出が少なく留まるために表面品位は良好であったが、裏面の耐ピリング性能、耐スナッグ性能が低く留まってしまい
消費性能的に好ましいものにはならなかった。得られた生地の一般物性を表１としてまとめた。
【００３６】
【表１】
2005179849.tif 000002
【産業上の利用可能性】
【００３７】
本発明の保温性に優れた織物及び該織物を用いてなるユニフォームは適度な保温性を有し、着用時の接触冷感を伴うことがないので冬季や低温環境下においても作業性を損なうことなく快適な作業を実施することが可能となる。またＷ＆Ｗ性や力学的物性も良好であり取扱性に優れた織物及びユニフォームを得ることが出来る。
【図面の簡単な説明】
【００３８】
【図１】本発明の実施態様の一例を示す織物組織図であり、ポリフェニレンサルファイド繊維を含む糸条を緯糸に配した場合の組織図の例である。網掛部は該ポリフェニレンサルファイド繊維を含む糸条の組織裏面における浮き部分を示す（ポリフェニレンサルファイド繊維を含む糸条を緯糸に配した場合であること、及び前記網掛部の意味について、（図２）〜（図６）も同様である。）。
【図２】本発明の実施態様の他の一例を示す織物組織図である。
【図３】本発明の実施態様の他の一例を示す織物組織図である。
【図４】本発明の実施態様の他の一例を示す織物組織図である。
【図５】本発明の実施態様の他の一例を示す織物組織図である。
【図６】本発明の実施態様の他の一例を示す織物組織図である。
【図７】本発明の実施態様の他の一例を示す織物組織図であり、ポリフェニレンサルファイド繊維を含む糸条を経糸に配した場合の組織図の例である。網掛部は該ポリフェニレンサルファイド繊維を含む糸条の組織裏面における浮き部分を示す。
【図８】本発明の実施態様の他の一例を示す織物組織図であり、ポリフェニレンサルファイド繊維を含む糸条を経糸に配した場合の組織図の例である。網掛部は該ポリフェニレンサルファイド繊維を含む糸条の組織裏面における浮き部分を示す。
【図９】比較例で用いた織物組織図の一例であり、網掛部は該ポリフェニレンサルファイド繊維を含む糸条の組織裏面における浮き部分を示す。
【図１０】比較例で用いた織物組織図の他の一例であり、網掛部は該ポリフェニレンサルファイド繊維を含む糸条の組織裏面における浮き部分を示す。
【符号の説明】
【００３９】
（Ａ）ポリフェニレンサルファイド繊維を含む糸条（緯糸）
（Ｂ）ポリフェニレンサルファイド繊維を含まない糸条（緯糸）
（Ｃ）ポリフェニレンサルファイド繊維を含む糸条（経糸）
（Ｄ）ポリフェニレンサルファイド繊維を含まない糸条（経糸）
（Ｅ）導電性合成繊維糸条（経糸）
【図１】
2005179849.tif 000003
【図２】
2005179849.tif 000004
【図３】
2005179849.tif 000005
【図４】
2005179849.tif 000006
【図５】
2005179849.tif 000007
【図６】
2005179849.tif 000008
【図７】
2005179849.tif 000009
【図８】
2005179849.tif 000010
【図９】
2005179849.tif 000011
【図１０】
2005179849.tif 000012